CПОСОБ ИЗГОТОВЛЕНИЯ ВЫСОКОПРОЧНЫХ ТОНКОСТЕННЫХ ШТАМПОВАННЫХ ДЕТАЛЕЙ ИЗ ЛИСТОВЫХ β-ТИТАНОВЫХ СПЛАВОВ

Способ изготовления высокопрочных тонкостенных штампованных деталей из листовых β-титановых сплавов, включающий холодное формообразование в несколько переходов со степенью деформации 15-20% за каждый переход, нагрев при межоперационных отжигах со скоростью 25-50°С/с до температуры на 30-60°С выше температуры полиморфного превращения с изотермической выдержкой 40-60 с, окончательный зональный отжиг, охлаждение со скоростями 2,5-6,0°С/мин и старение, отличающийся тем, что, с целью повышения качества получаемых изделий за счет получения равнопрочного состояния по всей длине готовых деталей в термоупрочненном состоянии, старение проводят после заключительного холодного формообразования, а окончательный зональный отжиг проводят после старения со скоростью 10-50°С/с до температуры на 80-130°С ниже температуры полиморфного превращения.